Способ получения термоактивированного металлоорганического координационного полимера и способ получения композитного нанопористого адсорбента на его основе

1. Способ получения термоактивированного металлорганического координационного полимера Cu-ВТС, включающий в себя взаимодействие при перемешивании раствора нитрата меди Cu (II) с раствором 1,3,5-бензолтрикарбоновой кислотой, с использованием в качестве растворителя - N,N'-диметилформамида, с образованием пористой структуры, и последующей активацией, отличающийся тем, что активацию проводят комбинированным способом, включающим промывку подогретым органическим растворителем, сушку при температуре 90-120°С, термовакуумную активацию при температурах 110-200°С.
2
3
2. Термоактивированный металлорганический координационный полимер Cu-ВТС, полученный способом по п. 1, содержащий нанопоры с удельной поверхностью от 800 до 2000 м/г, средним радиусом 0.18-0.4 нм, и объемом микропор 0.35-0.80 см/г.
3. Способ получения композитного нанопористого адсорбента, включающий в себя насыщение термоактивированного металлорганического координационного полимера Cu-ВТС, полученного способом по п. 1, N,N'-диметилформамидом и последующее компактирование под прессом, в центрифуге или при использовании экструдера.
4. Способ получения композитного нанопористого адсорбента, включающий в себя смешение термоактивированного металлорганического координационного полимера Cu-ВТС, полученного способом по п. 1, со связующим - раствором поливинилового спирта или раствором смеси 2% раствора хитозана в 2% уксусной кислоте (1:1) и N,N'-диметилформамида в соотношении компонентов смеси 50/50 об. %, и последующее компактирование под прессом, в центрифуге или при использовании экструдера.
5. Способ получения композитного нанопористого адсорбента, включающий в себя насыщение термоактивированного металлорганического координационного полимера Cu-ВТС, полученного способом по п. 1, N,N'-диметилформамидом, смешение со связующим -раствором поливинилового спирта или раствором смеси 2% раствора хитозана в 2% уксусной кислоте (1:1) и N,N'-диметилформамида в соотношении компонентов смеси 50/50% об., и последующее компактирование под прессом, в центрифуге или при использовании экструдера.
3
2
6. Композитный нанопористый адсорбент, полученный способом по п. 3, или 4, или 5, обладающий плотностью от 0.8 до 1.3 г/см и прочностью от 0.1 до 0.3 Н/мм.
2
2
3
3
7. Способ получения композитного нанопористого адсорбента, включающий в себя смешение термоактивированного металлорганического координационного полимера Cu-ВТС, полученного способом по п. 1, с углеродным адсорбентом, имеющим объем микропор от 0.5 см/г до 1.0 см/г, радиус микропор от 0.4 до 1.0 нм, насыпную плотность от 400 кг/м до 800 кг/м, в соотношении от 30/70 до 98/2 мас.%.
3
2
8. Композитный нанопористый адсорбент, полученный способом по п. 7, обладающий плотностью, обладающий плотностью от 0.6 до 1.3 г/см и прочностью от 0.05 до 0.2 Н/мм.